(57)【要約】【課題】  生産性の低下を抑制し、体積効率をさらに向上することが可能な固体電解コンデンサを提供すること。【解決手段】  固体電解コンデンサ１００は、前記金属片５の一方の主面の一部は、前記多孔質体１に埋設されるとともに、前記金属片５の端部は、前記多孔質体の前記主面に直交する一つの側面より突出し、前記陰極めっき層９と前記陽極めっき部１０ｂの少なくとも一部は前記外装部３から露出して外部電極端子となること。【選択図】図１
2014175379.tif 000002
【特許請求の範囲】
【請求項１】
誘電体層を備えた弁作用金属からなる板状の多孔質体の主面の一部に、箔状または板状の金属片が前記主面に沿うように接続され、前記金属片を除く前記多孔質体の表面に、陰極めっき層を最外層とした陰極層が設けてなる陽極体と、前記金属片の接続される一方の主面に対向する他方の主面の一部に設けられた陽極めっき部と、前記陰極層と前記陽極めっき部とを絶縁するように設けられた絶縁分離部と、前記陽極体を覆う絶縁樹脂からなる外装部とを備える固体電解コンデンサであって、前記金属片の一方の主面の一部は、前記多孔質体に埋設されるとともに、前記金属片の端部は前記多孔質体の主面に直交する前記外装部が形成された一つの側面より突出し、前記陽極めっき部と前記陰極めっき層の一部は前記外装部から露出して外部電極端子となることを特徴とする固体電解コンデンサ。
【請求項２】
前記外装部は、前記陽極めっき部と同一主面に設けられた前記陰極めっき層との間に形成されるとともに、前記同一主面における一方の辺から対向する他方の辺に達するように形成されることを特徴とする請求項１に記載の固体電解コンデンサ。
【請求項３】
前記金属片は、前記埋設される方向にＬ字状に延びた箔または板であることを特徴とする請求項１また２に記載の固体電解コンデンサ。
【請求項４】
前記金属片は、弁作用金属であることを特徴とする請求項１〜３のいずれか１項に記載の固体電解コンデンサ。
【請求項５】
前記陽極めっき部は、電解めっきおよび無電解めっきの少なくとも一方からなり、前記電解めっきおよび無電解めっきは、錫、金、銀、ニッケル、銅、白金の少なくとも１種を含有することを特徴とする請求項１また２に記載の固体電解コンデンサ。
【請求項６】
前記陰極めっき層は、電解めっきおよび無電解めっきの少なくとも一方からなり、前記電解めっきおよび無電解めっきは、錫、金、銀、ニッケル、銅、白金の少なくとも１種を含有することを特徴とする請求項１また２に記載の固体電解コンデンサ。
【請求項７】
前記絶縁分離部は、はんだをはじく絶縁性樹脂であることを特徴とする請求項１に記載の固体電解コンデンサ。
【請求項８】
前記陰極層は、最外層が銀ペースト層であることを特徴とする請求項１に記載の固体電解コンデンサ。
【請求項９】
弁作用金属の粉末と箔状または板状の金属片をプレス成型して、前記金属片の主面の一部が一つの面に沿って埋設されるとともに、前記金属片の主面の端部が前記一つの面に沿って導出するプレス体を得る工程と、前記プレス体を焼結し多孔質体を得る工程と、前記金属片と前記多孔質体との一部に絶縁分離部を設ける工程と、前記金属片を固定し吊り下げて前記多孔質体の表面に誘電体層を形成する工程と、前記金属片の一部および前記誘電体層の表面に陰極めっき層を最外層とした陰極層を備えた陽極体を得る工程と、前記金属片において前記陰極層の一部を除去して陽極実装部を形成する工程と、前記陽極実装部に陽極めっき部を形成する工程と、前記陽極めっき部と前記陰極めっき層の一部が露出するように外装し外部電極端子を形成する工程と、前記導出した前記金属片の端部を切断し、突出する部分を形成する工程とを含む固体電解質コンデンサの製造方法。
【請求項１０】
弁作用金属の粉末と箔状または板状の金属片をプレス成型して、前記金属片の主面の一部が一つの面に沿って埋設されるとともに前記金属片の端部を突出させてなるプレス体を得る工程と、前記プレス体を焼結し多孔質体を得る工程と、前記金属片と前記多孔質体との一部に絶縁分離部を設ける工程と、前記金属片を固定し吊り下げて前記多孔質体の表面に誘電体層を形成する工程と、前記金属片の一部および前記誘電体層の表面に陰極めっき層を最外層とした陰極層を備えた陽極体を得る工程と、前記金属片において前記陰極層の一部を除去して陽極実装部を形成する工程と、前記陽極実装部に陽極めっき部を形成する工程と、前記陽極めっき部と前記陰極めっき層の一部が露出するように外装し外部電極端子を形成する工程とを含む固体電解質コンデンサの製造方法。
【請求項１１】
弁作用金属の粉末と箔状または板状の金属片をプレス成型して、前記金属片の主面の一部が一つの面に沿って埋設されるとともに、前記金属片の主面の端部が前記一つの面に沿って導出するプレス体を得る工程と、前記プレス体を焼結し多孔質体を得る工程と、前記金属片の主面の一部に弁作用金属の素地を露出する開口部を設けるように前記多孔質体とを絶縁する絶縁分離部を形成する工程と、前記開口部と前記絶縁分離部の一部を熱可塑性樹脂で覆い、前記金属片を固定し吊り下げて前記多孔質体の表面に誘電体層を形成する工程と、前記金属片の一部および前記誘電体層の表面に陰極めっき層を最外層とした陰極層を備えた陽極体を得る工程と、前記開口部と前記絶縁分離部の一部において前記熱可塑性樹脂を剥離して陽極実装部を形成し前記絶縁分離部の一部を露出する工程と、前記陽極実装部に陽極めっき部を形成する工程と、前記陽極めっき部と前記陰極めっき層の一部が露出するように外装し外部電極端子を形成する工程と、前記導出した前記金属片の端部を切断し、突出する部分を形成する工程とを含む固体電解質コンデンサの製造方法。
【請求項１２】
前記外装部は、前記陽極めっき部と同一主面に設けられた前記陰極めっき層との間に形成されるとともに、前記同一主面における一方の辺から対向する他方の辺に達するように形成する工程とを含む請求項９〜１１のいずれか１項に記載の固体電解質コンデンサの製造方法。
【請求項１３】
前記金属片は、前記埋設される方向にＬ字状に延びた箔または板であることを含む請求項９〜１１のいずれか１項に記載の固体電解コンデンサの製造方法。
【請求項１４】
前記金属片は、弁作用金属であることを含む請求項９〜１１のいずれか１項に記載の固体電解コンデンサの製造方法。
【請求項１５】
前記陽極めっき部は、電解めっきおよび無電解めっきの少なくとも一方からなり、前記電解めっきおよび無電解めっきは、錫、金、銀、ニッケル、銅、白金の少なくとも１種を含有することを含む請求項９〜１２のいずれか１項に記載の固体電解コンデンサの製造方法。
【請求項１６】
前記陰極めっき層が、電解めっきおよび無電解めっきの少なくとも一方からなり、前記電解めっきおよび無電解めっきは、錫、金、銀、ニッケル、銅、白金の少なくとも１種を含有することを含む請求項９〜１２のいずれか１項に記載の固体電解コンデンサの製造方法。
【請求項１７】
前記陰極層は、最外層が銀ペースト層であることを含む請求項９〜１１のいずれか１項に記載の固体電解コンデンサ。
【発明の詳細な説明】
【技術分野】
【０００１】
本発明は、固体電解コンデンサ及びその製造方法に関するものである。
【背景技術】
【０００２】
携帯型電子機器の発展に伴い、高周波特性に優れ、静電容量が大きい固体電解コンデンサが多く用いられている。固体電解コンデンサは、タンタルワイヤ等からなる陽極引き出し線（陽極リード）が、弁作用金属からなる多孔質体から導出された構造を有し、多孔質体の表面に誘電体層や、固体電解質層、グラファイト層、銀ペースト層等の陰極層を形成してコンデンサ素子を構成する場合が一般的である。陽極リードと陰極層の間には電気的短絡を防止する絶縁分離部が設けられ、陽極リードと陰極層はそれぞれ外部電極端子に接続されるとともに絶縁樹脂からなる外装部を設けられ、外部基板に実装可能な固体電解コンデンサが得られる。
【０００３】
このような固体電解コンデンサでは、コンデンサ素子の製造工程において、陽極リードを電極に接続し、吊り下げて誘電体層や陰極層を形成する方法が多く用いられる。このような固体電解コンデンサは、例えば特許文献１の図５に開示されている。
【０００４】
近年、携帯電子機器の小型化が進み、固体電解コンデンサに対する小型化や更なる高容量化の要求がますます高まってきている。これらに対応するために、固体電解コンデンサの形状に対するコンデンサ素子の体積効率を向上させる技術が検討されている。このような固体電解コンデンサは、例えば特許文献１の図２や図３に開示されている。
【０００５】
特許文献１の図２や図３には、弁作用金属からなる多孔質体の表面の一部に金属片を接続することによって、陽極リードを導出するための空間を無くし、コンデンサ素子の体積効率を向上させる構造が取られている。また、陽極端子として外装部から露出させた金属片の表面に下地めっき層を設け、さらにはんだによる陽極はんだ端子を形成している。同様に陰極端子として、外装部から一部露出させた陰極層の表面に、はんだによる陰極はんだ端子を形成している。これらの構造によって固体電解コンデンサにおける電極の引き出しの空間が削減され、コンデンサ素子の体積効率をさらに向上させるとしている。
【先行技術文献】
【特許文献】
【０００６】
【特許文献１】特開平４−９９３０８号公報
【発明の概要】
【発明が解決しようとする課題】
【０００７】
しかし、特許文献１の図２や図３に記載された固体電解コンデンサは、コンデンサ素子の製造工程において、誘電体層や陰極層を形成する場合に、吊り下げるリードを導電性接着剤を用いて金属片の表面に接続する必要が生じるため、製造工程が煩雑になり生産性が低下するという課題がある。
【０００８】
また、はんだ電極端子により外部電極端子を形成しているため、体積効率の改善は不十分であるという課題がある。
【０００９】
本発明は上記課題を解決するためになされたもので、その目的は、生産性の低下を抑制し、体積効率をさらに向上することが可能な固体電解コンデンサを提供することである。
【課題を解決するための手段】
【００１０】
すなわち、本発明の固体電解コンデンサは、誘電体層を備えた弁作用金属からなる板状の多孔質体の主面の一部に、箔状または板状の金属片が前記主面に沿うように接続され、前記金属片を除く前記多孔質体の表面に、陰極めっき層を最外層とした陰極層が設けてなる陽極体と、前記金属片の接続される一方の主面に対向する他方の主面の一部に設けられた陽極めっき部と、前記陰極層と前記陽極めっき部とを絶縁するように設けられた絶縁分離部と、前記陽極体を覆う絶縁樹脂からなる外装部とを備える固体電解コンデンサであって、前記金属片の一方の主面の一部は、前記多孔質体に埋設されるとともに、前記金属片の端部は前記多孔質体の主面に直交する前記外装部が形成された一つの側面より突出し、前記陽極めっき部と前記陰極めっき層の一部は前記外装部から露出して外部電極端子となることを特徴とする。
【００１１】
また、本発明の固体電解コンデンサは、前記外装部が、前記陽極めっき部と同一主面に設けられた前記陰極めっき層との間に形成されるとともに、前記同一主面における一方の辺から対向する他方の辺に達するように形成されることを特徴とする。
【００１２】
また、本発明の固体電解コンデンサは、前記金属片が、前記埋設される方向にＬ字状に延びた箔または板であることを特徴とする。
【００１３】
また、本発明の固体電解コンデンサは、前記金属片が、弁作用金属であることを特徴とする。
【００１４】
また、本発明の固体電解コンデンサは、前記陽極めっき部が、電解めっきおよび無電解めっきの少なくとも一方からなり、前記電解めっきおよび無電解めっきは、錫、金、銀、ニッケル、銅、白金の少なくとも１種を含有することが好ましい。
【００１５】
また、本発明の固体電解コンデンサは、前記陰極めっき層が、電解めっきおよび無電解めっきの少なくとも一方からなり、前記電解めっきおよび無電解めっきは、錫、金、銀、ニッケル、銅、白金の少なくとも１種を含有することが好ましい。
【００１６】
また、本発明の固体電解コンデンサは、前記絶縁分離部が、はんだをはじく絶縁性樹脂であることを特徴とする。
【００１７】
また、本発明の固体電解コンデンサは、前記陰極層における最外層が銀ペースト層であることを特徴とする。
【００１８】
また、本発明の固体電解コンデンサの製造方法は、弁作用金属の粉末と箔状または板状の金属片をプレス成型して、前記金属片の主面の一部が一つの面に沿って埋設されるとともに、前記金属片の主面の端部が前記一つの面に沿って導出するプレス体を得る工程と、前記プレス体を焼結し多孔質体を得る工程と、前記金属片と前記多孔質体との一部に絶縁分離部を設ける工程と、前記金属片を固定し吊り下げて前記多孔質体の表面に誘電体層を形成する工程と、前記金属片の一部および前記誘電体層の表面に陰極めっき層を最外層とした陰極層を備えた陽極体を得る工程と、前記金属片において前記陰極層の一部を除去して陽極実装部を形成する工程と、前記陽極実装部に陽極めっき部を形成する工程と、前記陽極めっき部と前記陰極めっき層の一部が露出するように外装し外部電極端子を形成する工程と、前記導出した前記金属片の端部を切断し、突出する部分を形成する工程とを含む。
【００１９】
また、本発明の固体電解コンデンサの製造方法は、弁作用金属の粉末と箔状または板状の金属片をプレス成型して、前記金属片の主面の一部が一つの面に沿って埋設されるとともに前記金属片の端部を突出させてなるプレス体を得る工程と、前記プレス体を焼結し多孔質体を得る工程と、前記金属片と前記多孔質体との一部に絶縁分離部を設ける工程と、前記金属片を固定し吊り下げて前記多孔質体の表面に誘電体層を形成する工程と、前記金属片の一部および前記誘電体層の表面に陰極めっき層を最外層とした陰極層を備えた陽極体を得る工程と、前記金属片において前記陰極層の一部を除去して陽極実装部を形成する工程と、前記陽極実装部に陽極めっき部を形成する工程と、前記陽極めっき部と前記陰極めっき層の一部が露出するように外装し外部電極端子を形成する工程とを含む。
【００２０】
また、本発明の固体電解コンデンサの製造方法は、弁作用金属の粉末と箔状または板状の金属片をプレス成型して、前記金属片の主面の一部が一つの面に沿って埋設されるとともに、前記金属片の主面の端部が前記一つの面に沿って導出するプレス体を得る工程と、前記プレス体を焼結し多孔質体を得る工程と、前記金属片の主面の一部に弁作用金属の素地を露出する開口部を設けるように前記多孔質体とを絶縁する絶縁分離部を形成する工程と、前記開口部と前記絶縁分離部の一部を熱可塑性樹脂で覆い、前記金属片を固定し吊り下げて前記多孔質体の表面に誘電体層を形成する工程と、前記金属片の一部および前記誘電体層の表面に陰極めっき層を最外層とした陰極層を備えた陽極体を得る工程と、前記開口部と前記絶縁分離部の一部において前記熱可塑性樹脂を剥離して陽極実装部を形成し前記絶縁分離部の一部を露出する工程と、前記陽極実装部に陽極めっき部を形成する工程と、前記陽極めっき部と前記陰極めっき層の一部が露出するように外装し外部電極端子を形成する工程と、前記導出した前記金属片の端部を切断し、突出する部分を形成する工程とを含む。
【００２１】
また、本発明の固体電解コンデンサの製造方法は、前記外装部が、前記陽極めっき部と同一主面に設けられた前記陰極めっき層との間に形成されるとともに、前記同一主面における一方の辺から対向する他方の辺に達するように形成する工程とを含む。
【００２２】
また、本発明の固体電解コンデンサの製造方法は、前記金属片が、前記埋設される方向にＬ字状に延びた箔または板であることを含む。
【００２３】
また、本発明の固体電解コンデンサの製造方法は、前記金属片が、弁作用金属であることを含む。
【００２４】
また、本発明の固体電解コンデンサの製造方法は、前記陽極めっき部が、電解めっきおよび無電解めっきの少なくとも一方からなり、前記電解めっきおよび無電解めっきは、錫、金、銀、ニッケル、銅、白金の少なくとも１種を含有することを含む。
【００２５】
また、本発明の固体電解コンデンサの製造方法は、前記陰極めっき層が、電解めっきおよび無電解めっきの少なくとも一方からなり、前記電解めっきおよび無電解めっきは、錫、金、銀、ニッケル、銅、白金の少なくとも１種を含有することを含む。
【００２６】
また、本発明の固体電解コンデンサの製造方法は、前記絶縁分離部が、はんだをはじく絶縁性樹脂であることを含む。
【００２７】
また、本発明の固体電解コンデンサの製造方法は、前記陰極層における最外層が銀ペースト層であることを含む。
【発明の効果】
【００２８】
本発明は、金属片の一方の主面の一部が、多孔質体に埋設されるとともに、金属片の端部は、多孔質体の主面に直交する一つの外装部が形成された側面より突出し、陰極めっき層と陽極めっき部の少なくとも一部は外装部から露出して外部電極端子となることにより、生産性の低下を抑制し、体積効率をさらに向上する固体電解コンデンサを提供することが可能となる。
【図面の簡単な説明】
【００２９】
【図１】本発明の固体電解コンデンサにおける実施の形態１を説明する図であり、図１（ａ）は、固体電解コンデンサの概略断面図、図１（ｂ）は、Ｂ部の拡大図。
【図２】本発明の固体電解コンデンサの製造方法における製造過程を説明する図であり、図２（ａ）は、金属片と多孔質体が埋設された斜視図、図２（ｂ）は、絶縁分離部が設けられた斜視図。
【図３】本発明の固体電解コンデンサの製造方法における製造過程を説明する図であり、図３（ａ）は、陰極めっき層が設けられた斜視図、図３（ｂ）は、金属片の一部の金属素地が露出した斜視図。
【図４】本発明の固体電解コンデンサの製造方法における製造過程を説明する図であり、図４は、金属片の一部の金属素地に陽極めっき部が設けられた斜視図。
【図５】本発明の固体電解コンデンサの製造方法における製造過程を説明する図であり、図５は、陽極めっき部と陰極めっき層の一部が露出して外装部が設けられた斜視図。
【図６】本発明の固体電解コンデンサの製造方法における製造過程を説明する図であり、図６は、金属片が切断されて金属片の端部が突出した斜視図（完成図）。
【図７】本発明の固体電解コンデンサの他の製造方法における製造過程を説明する図であり、図７（ａ）は、開口部を設けて絶縁分離部が形成された斜視図、図７（ｂ）は、開口部と絶縁分離部の一部を熱可塑性樹脂で覆った斜視図。
【図８】本発明の固体電解コンデンサにおける実施の形態２を説明する図であり、図８（ａ）は、固体電解コンデンサの概略断面図、図８（ｂ）は、固体電解コンデンサの概略斜視図。
【発明を実施するための形態】
【００３０】
本発明の実施の形態を図面を参照して説明する。
【００３１】
（実施の形態１）
図１は、本発明の固体電解コンデンサにおける実施の形態１を説明する図であり、図１（ａ）は、固体電解コンデンサの概略断面図、図１（ｂ）は、Ｂ部の拡大図である。
【００３２】
図１（ａ）に示すように、固体電解コンデンサ１００は、タンタル等の弁作用金属からなる多孔質体１と、金属片５と、絶縁分離部４と、陽極めっき部１０ｂと、陰極層２と、外装部３とから構成される。コンデンサ素子３０は、多孔質体１の表面に誘電体層（図示せず）が形成され、さらにその表面に陰極層２が形成された部分、すなわち陽極体と、金属片５と、絶縁分離部４とで構成される。
【００３３】
多孔質体１は、微細な弁作用金属の粉末を焼結したものからなる。多孔質体１に用いられる弁作用金属としては、タンタルの他に、アルミニウム、ニオブ、チタンまたはこれらの合金等が挙げられる。
【００３４】
金属片５は、箔状または板状であり、陽極を引き出す為に金属片５における一方の主面と主面に接する側面の一部は多孔質体１に埋設され、電気的に接続される。また、金属片５の端部は、多孔質体１の主面に直交する外装部３を備えた一つの側面より突出する構造を有している。
【００３５】
金属片５の外層部３から突出した部分は、コンデンサ素子の製造工程において、誘電体層や陰極層を形成する場合に、吊り下げるリードの役目を担う部分である。この構造により、従来技術の陽極リードを導出するための空間を無くし、コンデンサ素子の体積効率を向上させるとともに、従来技術において課題であった、導電性接着剤を用いて金属片の表面にリードを接続する工程が削減される。これにより、生産性の低下を抑制した固体電解コンデンサの提供が可能になる。
【００３６】
また、多孔質体１との接続がさらに強固になることから金属片５が、埋設方向にＬ字状に延びた箔または板であってもよい。
【００３７】
また、金属片５は、弁作用金属であることが好ましい。金属片５を弁作用金属とすることにより、多孔質体１との接続部分の結合が進み、等価直列抵抗（ＥＳＲ）の増加が抑制される。
【００３８】
金属片５を構成する弁作用金属は、タンタルの他にアルミニウム、ニオブ、チタンまたはこれらの合金等から適宜選定できる。
【００３９】
絶縁分離部４は、絶縁性樹脂や絶縁性樹脂を含む塗料等からなり、金属片５の突出している部分及び金属片５の表面に設けられた陽極めっき部１０ｂと陰極層２とを区分するように形成されている。これにより陽極部となる金属片５および陽極めっき部１０ｂと、陰極層２とが電気的に短絡することが防止される。
【００４０】
なお、絶縁分離部４は、はんだをはじく材料であることが好ましい。例えば、エポキシ系樹脂、フッ素系樹脂等が挙げられる。はんだをはじく材料を用いることによって、固体電解コンデンサを実装する場合に、はんだが外部電極端子となる陽極めっき部１０ｂと陰極めっき層９の電気的短絡を防止する。
【００４１】
次に、誘電体層、陰極層の構造を説明する。図１（ｂ）に示すように、誘電体層６は、多孔質体１の表面に形成され、陽極酸化法により酸化させた酸化皮膜である。誘電体層６の厚みは、陽極酸化法の印加電圧によって適宜調整できる。
【００４２】
陰極層２は、誘電体層６の表面に順次形成された固体電解質層７、グラファイト層８、陰極めっき層９からなる。
【００４３】
固体電解質層７は、導電性高分子層からなり、複数の層で構成されていてもよい。製法としては、化学酸化重合法や電解重合法、また、予め重合した導電性高分子懸濁溶液に浸漬し加熱乾燥する、いわゆる導電性高分子懸濁液法等が用いられる。
【００４４】
固体電解質層７は、二酸化マンガンや、ポリピロール、３，４−エチレンジオキシチオフェン、ポリアニリン等の導電性高分子またはその誘導体で構成される。
【００４５】
グラファイト層８は、黒鉛等の導電性の粉末を含有したペーストで構成され、陰極を引き出す層となるとともにＥＳＲの増加を抑制する。
【００４６】
陰極めっき層９は、電解めっきおよび無電解めっきの少なくとも一方からなり、錫、金、銀、ニッケル、銅、白金の少なくとも１種を含有することが好ましい。これらの金属を用いためっきを施すことにより、はんだの濡れ性が良好となり、実装時の信頼性が向上する。
【００４７】
また、陰極層２は、陰極めっき層９の代わりに、はんだとの接合が可能な銀ペーストを最外層として用いても構わない。銀ペーストを用いることによって、めっき層を形成するよりも工程が簡略化され、生産性が向上する。
【００４８】
なお、図１（ａ）の陽極めっき部１０ｂは、電解めっきおよび無電解めっきの少なくとも一方からなり、錫、金、銀、ニッケル、銅、白金の少なくとも１種を含有することが好ましい。これらの金属を用いためっきを施すことにより、はんだの濡れ性が良好となり、実装時の信頼性が向上する。
【００４９】
陽極めっき部１０ｂ、陰極めっき層９は、それぞれ本発明の固体電解コンデンサ１００の外部基板に接続される実装面に設けられており、外部電極端子となる。この構造により、さらに体積効率が向上した、本発明の固体電解コンデンサを提供することが可能になる。
【００５０】
また、陽極めっき部１０ｂ、陰極めっき層９が外部電極端子となり、はんだを介して直接外部基板の導体パターンに接続されるため、さらにＥＳＲの増加を抑制させることが可能になる。
【００５１】
外装部３は、絶縁性樹脂や絶縁性樹脂を含む塗料等ならなり、金属片５の突出する部分と、固体電解コンデンサ１００の基板への実装面となる面を除く部分に形成される。したがって、陽極めっき部１０ｂ、絶縁分離部４、陰極めっき層９の一部が露出するように形成されている。外装部３を形成する材料としては、耐環境性に優れる点からエポキシ系樹脂、フッ素系樹脂等を主成分とするものが用いられる。
【００５２】
上述した、構成により本発明の実施の形態１の固体電解コンデンサが得られる。
【００５３】
（製造方法）
次に本発明の固体電解コンデンサの製造方法を図を用いて説明する。
【００５４】
図２は、本発明の固体電解コンデンサの製造方法における製造過程を説明する図であり、図２（ａ）は、金属片と多孔質体が埋設された斜視図、図２（ｂ）は、絶縁分離部が設けられた斜視図である。
【００５５】
図２（ａ）に示すように、まず、弁作用金属からなる粉末と、弁作用金属からなる板状もしくは箔状の金属片５をプレス成型して、金属片５が埋設されたプレス体１５を得る。プレス体１５において、金属片５の一方の主面と該主面に直交または接する側面の一部は、プレス体１５の一方の主面に埋設される状態となる。
【００５６】
プレス成型の方法としては、プレス金型に予め金属片を設置し、弁作用金属からなる粉末を充填して、同時にプレス成型する方法や、一度プレス体を得た後、金属片をタンタルの粉末を含有したペースト等で貼り付け、再度プレス成型する方法等が用いられる。
【００５７】
これらの方法は、用いる弁作用金属の粉末の大きさや製造する多孔質体の大きさにより、適宜選択される。
【００５８】
その後、金属片５が埋設されたプレス体１５を１０００℃〜１６００℃の温度で真空焼結することによって、微細な空孔を備えた多孔質体（図示せず）を得る。
【００５９】
続いて、図２（ｂ）に示すように、陽極と陰極との分離を行う為に、金属片５における埋設された主面と対向する主面の一部と、多孔質体１における金属片５が突出した面の一部に絶縁分離部４（ハッチング部）を形成する。
【００６０】
絶縁分離部４の形成方法としては、ジェットディスペンサ、吹きつけ、スクリーン印刷等が用いられ、１００℃〜１５０℃で１〜５時間乾燥する。なお、製造工程では、絶縁分離部４を形成する領域が限られるために専用のマスクを用いる場合もある。
【００６１】
その後、直流電圧を印加して多孔質体１の表面に電気化学的に陽極酸化皮膜を形成し誘電体層（図示せず）を形成する。
【００６２】
図３は、本発明の固体電解コンデンサの製造方法における製造過程を説明する図であり、図３（ａ）は、陰極めっき層が設けられた斜視図、図３（ｂ）は、金属片の一部の金属素地が露出した斜視図である。
【００６３】
図３（ａ）に示すように、図２（ｂ）で説明した多孔質体に形成した誘電体層の表面に、固体電解質層として導電性高分子層（図示せず）、グラファイト層（図示せず）、陰極めっき層９（ハッチング部）を順次形成してコンデンサ素子３０を製作する。
【００６４】
固体電解質層は、化学酸化重合法、電解重合法、導電性高分子懸濁液法等の公知の方法が用いられる。グラファイト層の形成もグラファイトペーストの槽に含浸し乾燥させる等の公知の方法を用いて実施される。
【００６５】
陰極めっき層９は、グラファイト層まで形成した陽極体における金属片５に電源の陰極端子を接続し、錫めっき合金浴に浸漬するとともに、錫めっき合金浴を電源の陽極側に接続し、電圧を印加して行う。
【００６６】
この場合、陰極めっき層９等からなる陰極層は、金属片５において突出する方向に形成されている絶縁分離部４の領域よりはみ出ない様にすることが必要である。これにより、陽極部となる金属片５と陰極部となる陰極めっき層９の電気的短絡を防止することが出来る。
【００６７】
次に図３（ｂ）に示すように、金属片５の埋設されていない主面の一部に陽極電極端子となる陽極実装部１０ａを形成する。陽極実装部１０ａは、金属片５の金属素地が露出した部分であり、金属片５に設けられた誘電体層、絶縁分離部４、陰極層をレーザ等を用いて除去し形成される。レーザとしてはＣＯ２レーザ等の気体レーザやＹＡＧレーザ等の固体レーザが用いられる。
【００６８】
また、同時に、金属片５における陽極実装部１０ａを形成した部分の周囲において、陰極めっき層９を含む陰極層を除去して、絶縁分離部４を露出させる。この作業は、レーザの出力を制御し、切削する深さを調整することで可能になる。
【００６９】
図４は、本発明の固体電解コンデンサの製造方法における製造過程を説明する図であり、図４は、金属片の一部の金属素地に陽極めっき部が設けられた斜視図である。
【００７０】
図４に示すように、金属片５の金属素地が露出した陽極実装部（図３（ｂ）の１０ａ）に、はんだ付着可能なめっきからなる陽極めっき部１０ｂを形成する。前述したように、陽極めっき部１０ｂの周囲には、絶縁分離部４が露出している。
【００７１】
陽極めっき部１０ｂを形成する方法として、例えば筆めっき法がある。筆めっき法とは、めっきしたい金属を含んだ電解液を含浸した筆で、めっき対象の物体の一部または全体にめっきを実施する方法である。通常、電極本体にはステンレス鋼を用い、電解液を含むための繊維性の素材を電極本体に巻きつけて実施する。
【００７２】
図５は、本発明の固体電解コンデンサの製造方法における製造過程を説明する図であり、図５は、陽極めっき部と陰極めっき層の一部が露出して外装部が設けられた斜視図である。
【００７３】
図５に示すように、絶縁性樹脂や絶縁性樹脂を含む塗料等により被覆し外装部３を設ける。その際、固体電解コンデンサの実装面となる主面に設けられた陽極めっき部１０ｂと陰極めっき層９の一部は、外装部３で被覆せず、露出させて、それぞれ外部電極端子とする。
【００７４】
外装部３を形成する方法としては、絶縁分離部４と同様の方法が用いられ、ジェットディスペンサ、吹きつけ、スクリーン印刷等がある。さらに、外装部３は、加熱して乾燥させる工程を経て硬化される。
【００７５】
このように本発明の固体電解コンデンサは、従来技術のように陽極および陰極実装部に、はんだ端子を形成しないため、体積効率がさらに向上する。
【００７６】
図６は、本発明の固体電解コンデンサの製造方法における製造過程を説明する図であり、図６は、金属片が切断されて金属片の端部が突出する斜視図（完成図）である。
【００７７】
図６に示すように、外装部３を形成した後、金属片５の突出する部分を残して、金属片５における吊り下げに用いた部分を切断する。切断方法としては、レーザや切断金型等を用いて行うことが出来る。なお、作業は、切断する部分が小さい為、専用の冶具を用いて固定し切断することが必要である。また、不要な箇所にレーザ光が照射されないようにすることも必要である。
【００７８】
これらの工程を経て、本発明における、生産性の低下を抑制し、体積効率をさらに向上することが可能な固体電解コンデンサ１００が完成する。
【００７９】
なお、本実施の形態では、金属片の突出する部分から連続する吊り下げ代を長めに設定しているため、切断する工程を含んだ製造方法を説明した。吊り下げる方法や金属片を挟持する方法を検討することにより、切断する工程を必要とせず、プレス時の突出させた状態のままで固体電解コンデンサを得ることも可能になる。
【００８０】
次に、本発明の固体電解コンデンサにおける他の製造方法を説明する。この製造方法は、絶縁分離部を形成する工程と、陽極実装部を形成する工程が前述した製造方法と違うものである。
【００８１】
図７（ａ）は、本発明の固体電解コンデンサの他の製造方法における製造過程を説明する図であり、図７（ａ）は、開口部を設けて絶縁分離部が形成された斜視図、図７（ｂ）は、開口部および絶縁分離部の一部を熱可塑性樹脂で覆った斜視図である。
【００８２】
図７（ａ）に示すように、本製造方法では、まず、絶縁分離部４を形成する工程において、金属片５の主面の一部に弁作用金属の素地を露出する開口部１１を設けるように絶縁分離部４を形成する。
【００８３】
開口部１１を設けるように絶縁分離部４を形成する方法としては、ジェットディスペンサ、吹きつけ、スクリーン印刷等が用いられる。
【００８４】
さらに図７（ｂ）に示すように、開口部１１および絶縁分離部４の一部を熱可塑性樹脂２０で覆う工程をとる。なお、熱可塑性樹脂２０で覆う範囲としては、除去が可能であれば絶縁分離部４の全体を覆うことが望ましい。熱可塑性樹脂２０を付着させる方法としては、ジェットディスペンサ、吹きつけ、スクリーン印刷等が用いられる。
【００８５】
次に、前述した製造方法と同様の工程を用いて、誘電体層と陰極層を形成する。その後、コンデンサ素子を加熱し、熱可塑性樹脂を軟化させて除去する。なお、熱可塑性樹脂の除去は、溶剤等を用いても構わない。これにより弁作用金属の素地が露出する陽極実装部を得る。なお、陽極実装部の周囲には絶縁分離部が露出している。
【００８６】
熱可塑性樹脂２０としては、アクリル樹脂、ナイロン樹脂、ポリエチレン樹脂、塩化ビニル等が用いられる。また、加熱することで剥離可能な解体性樹脂等も用いることができる。
【００８７】
本製造方法では、絶縁分離部に開口部を設け、さらに熱可塑性樹脂で予め開口部を覆うことを説明した。これにより、レーザで陰極層と絶縁分離部を除去する工程を用いずに陽極実装部を得ることが可能になり、製造工程の簡略化に寄与できる。
【００８８】
以降の工程は、前述した製造方法と同様の工程を用いて、本発明の固体電解コンデンサを得ることができる。
【００８９】
（実施の形態２）
図８は、本発明の固体電解コンデンサにおける実施の形態２を説明する図であり、図８（ａ）は、固体電解コンデンサの概略断面図、図８（ｂ）は、固体電解コンデンサの概略斜視図である。
【００９０】
図８（ａ）、（ｂ）に示すように、実施の形態２では、外装部３が固体電解コンデンサ１００の実装面にある陰極めっき層９と陽極めっき部１０ｂを電気的に絶縁する様に、それぞれの間に形成されるとともに、同一主面における陰極めっき層９と陽極めっき部１０ｂが接する辺と直交する一方の辺から対向する他方の辺に達するように形成されている。外装部３が陰極めっき層９と陽極めっき部１０ｂの間に形成されことによって、実装時における、はんだのはみ出しがさらに防止でき、信頼性が向上する。
【実施例】
【００９１】
以下に本発明の実施例を説明する。
【００９２】
（実施例１）
弁作用金属であるタンタル粉末をプレス成型して、形状が長さ４．５ｍｍ×幅３．６ｍｍ×厚さ０．９ｍｍのプレス体を得た。この時、プレス体の一方の主面（４．５ｍｍ×幅３．６ｍｍの面）に、タンタルの金属片を埋設させた。金属片の形状は、長さ３．５ｍｍ×幅２．８ｍｍ×厚さ０．２ｍｍとした。金属片は、プレス体の主面の長手方向の端面から内側に向かって約４０％まで埋設した。
【００９３】
その後、プレス体を多孔質体とするために、１３００℃で２０分間、真空焼結した。
【００９４】
さらに、陽極側の金属片と陰極側の多孔質体との分離を行う為に、金属片の埋設された主面に対向する主面の一部と、金属片が突出した多孔質体の面の一部に主成分がエポキシ系樹脂である絶縁樹脂を塗布し、１５０℃で１時間、熱乾燥して絶縁分離部を設けた。
【００９５】
その後、金属片を固定し多孔質体を吊り下げて濃度０．２ｍａｓｓ％のリン酸水溶液に含浸し、直流電圧を１５Ｖ印加して陽極酸化皮膜からなる誘電体層を形成した。直流電圧は、金属片を通して印加した。
【００９６】
誘電体層を形成した多孔質体をｐ−トルエンスルホン酸第二鉄メタノール溶液に１分間浸漬した後、引き上げ、さらに、６０分間室温で乾燥した。この工程以降も金属片を固定し多孔質体を吊り下げた。
【００９７】
多孔質体にｐ−トルエンスルホン酸が付着したことを確認後、さらに、モノマーである３，４−エチレンジオキシチオフェンに１分間浸漬した。しかる後、６０分間放置することで多孔質体に形成されている誘電体層の上に、導電性高分子層である導電性高分子膜を形成した。この作業を２０回繰り返すことにより、固体電解質層を形成した。
【００９８】
その後、グラファイトを含有したペースト液に固体電解質層を形成した多孔質体を浸漬して、１５０℃で３０分間乾燥することにより、固体電解質層の上にグラファイト層を形成した。
【００９９】
次に、金属片を陰極側に接続し、グラファイト層を形成した多孔質体を陽極側に接続した。そして錫めっき合金浴にグラファイト層を形成した多孔質体を浸漬した。電流密度を１０ｍＡ／ｃｍ２として電解めっきを施し、グラファイト層の表面に陰極めっき層を形成した多孔質体を得た。陰極めっき層の厚さは、１０〜３０μｍとした。これにより、本発明のコンデンサ素子を完成させた。
【０１００】
次いで、金属片の埋設していない主面の一部において、陽極実装部を形成するためにＣＯ２レーザを用いて陰極層、誘電体層及び絶縁分離部を除去して下地であるタンタルの金属素地を露出させた。陽極実装部の範囲は、長さ２．４ｍｍ、幅１．３ｍｍとした。また、同様にＣＯ２レーザを用いて、金属素地を露出させた部分の周辺においても陰極層を除去して絶縁分離部を露出させた。
【０１０１】
続いて、陽極実装部に、筆めっきを用いて、はんだと接続可能な陽極めっき部となる、錫−ニッケルの合金めっきを形成した。陽極めっき部を形成した範囲は、陽極実装部の範囲と同等であった。なお、陽極めっき部の厚さは３０〜５０μｍであった。
【０１０２】
その後、エポキシ系樹脂を主成分とする絶縁樹脂で被覆し、外装部を設けた。その際、固体電解コンデンサの実装面となる主面に設けられた陽極めっき部と陰極めっき層は、外装部で被覆せずに露出させて、それぞれ外部電極端子とした。外装部は、１５０℃で１時間乾燥させ硬化させた。
【０１０３】
被覆後、金属片における吊り下げに用いた部分をＣＯ２レーザを用いて切断した。なお、作業時は、切断が必要な箇所以外にレーザ光が照射されないように専用の冶具で遮断した。その結果、金属片は外装部より約０．１ｍｍ突出した。固体電解コンデンサの作製した数量は３００個とした。
【０１０４】
（実施例２）
実施例２は、陰極層の最外層である陰極めっき層の代わりに、はんだとの接続が可能な銀ペーストを用いて固体電解コンデンサを作製した。その他の条件は、実施例１と同様とした。
【０１０５】
（実施例３）
実施例３は、図８の構造と同様し、外装部を固体電解コンデンサの実装面にある陰極めっき層と陽極めっき部の間にも形成させた以外は、実施例１と同様とした。
【０１０６】
（比較例）
比較例は、特許文献１の図３の構造で固体電解コンデンサを作製した。陽極はんだ端子および陰極はんだ端子の厚さは約１００μｍとした。作製数は３００個とした。
【０１０７】
なお、実施例および比較例の固体電解コンデンサは、定格電圧が２．５Ｖ、静電容量が４７０μＦとなるように製作した。
【０１０８】
それぞれの実施例、比較例で作製した固体電解コンデンサの１００個について、体積効率を求めた。また、電気特性としてＥＳＲ、漏れ電流（ＬＣ）を測定した。
【０１０９】
ＥＳＲは、周波数１００ＫＨｚにてＤＣバイアス１．５Ｖで実効値０．５Ｖの正弦波を重畳して測定した。ＬＣは、ＤＣ２．５Ｖを３０ＳＥＣ印加して測定した。
【０１１０】
これらの体積効率、ＥＳＲ、ＬＣの値を表１に示す。
【０１１１】
【表１】
2014175379.tif 000003
【０１１２】
表１に示すように、本発明の実施例１〜３では、比較例と比べて、ＬＣが同等であるとともに、体積効率、ＥＳＲが改善されていることが確認された。
【０１１３】
以上、本発明の実施の形態を説明したが、本発明は、これらの実施の形態に限られるものではなく、本発明の要旨を逸脱しない範囲の設計変更があっても本発明に含まれる。すなわち、当業者であれば、当然なしえるであろう各種変形、修正もまた本発明に含まれる。
【符号の説明】
【０１１４】
１      多孔質体
２      陰極層
３      外装部
４      絶縁分離部
５      金属片
６      誘電体層
７      固体電解質層
８      グラファイト層
９      陰極めっき層
１０ａ  陽極実装部
１０ｂ  陽極めっき部
１１    開口部
１５    プレス体
２０    熱可塑性樹脂
３０    コンデンサ素子
１００  固体電解コンデンサ
【図１】
2014175379.tif 000004
【図２】
2014175379.tif 000005
【図３】
2014175379.tif 000006
【図４】
2014175379.tif 000007
【図５】
2014175379.tif 000008
【図６】
2014175379.tif 000009
【図７】
2014175379.tif 000010
【図８】
2014175379.tif 000011